(57)【要約】      （修正有）【課題】ドリルのような切削時に外周部と内周部との切削速度差が避けられない切削工具において、従来よりも工具寿命が長い工具を提供する。【解決手段】切刃が少なくとも２種類の基材で構成され、ドリルの回転軸に対して、径方向の外周側に、径方向の内周側の基材よりも、耐摩耗性の高い基材を備えるようにする。たとえば、ドリルの前記回転軸に対して、外周側には超硬合金からなる第１外刃部材を、内周側にはハイスからなる内刃部材を備えるようにする。【選択図】図１
2004291144.tif 000002
【特許請求の範囲】
【請求項１】
切刃が少なくとも２種類の基材で構成され、ドリルの回転軸に対して、径方向の外周側に、径方向の内周側の基材よりも、耐摩耗性の高い基材を備える１枚刃のドリル用切削インサート。
【請求項２】
前記ドリルの前記回転軸に対して、外周側には超硬合金からなる第１外刃部材を、内周側にはハイスからなる内刃部材を備える請求項１に記載のドリル用切削インサート。
【請求項３】
前記ドリルの前記回転軸に対して、前記第１外刃部材の外周側にサーメットからなる第２外刃部材を備える請求項２に記載のドリル用切削インサート。
【請求項４】
前記第１外刃部材が内刃部材にロー付けにより接合されている請求項１〜３のいずれかに記載のドリル用切削インサート。
【請求項５】
ニックの部分で、前記第１外刃部材と前記内刃部材が接合されている請求項１〜４のいずれかに記載のドリル用切削インサート。
【請求項６】
表面に被覆層を備える請求項１〜５のいずれかに記載のドリル用切削インサート。
【請求項７】
請求項１〜６のいずれかに記載のドリル用切削インサートとホルダとを備えるドリルユニット。
【発明の詳細な説明】
【０００１】
【発明の属する技術分野】
本発明は、鋳鉄・鋼・アルミ、樹脂等の穴明け加工を行なうドリル用切削インサートおよびドリルユニットに関する。
【０００２】
【従来技術】
従来のドリルの切削インサートは外周部と内周部とが同一の材料であった。折損を出来る限り防ぐため十分に強度があり、尚かつ有る程度の切削速度まで加工が可能であるハイスが一般的には使用される。しかし、一方でハイスは十分な強度があるものの、高温での硬度が急激に下がる欠点があり、ハイスで十分な周速が得られないときには超硬材質が使用される。しかし、実用的には超硬材質はハイスより強度面で劣るため、折損等のリスクがあるため、使い分けが必要であった。（特許文献１参照）
【０００３】
【特許文献１】
特開２００２−３２６１１１号公報
【０００４】
【解決しようとする課題】
ハイスで引っ張り強度３０００ＭＰａ以上を超える高強度な材料で切削インサートを構成すると、加工速度５０ｍ／ｓｅｃを超える高速加工をした際に、被削材との切削速度が他の部分よりも高い、切削インサートの外周部に摩耗が発生し、使用不能となるケースがある。
【０００５】
一方、超硬合金に代表される比較的耐摩耗性の高い材料でチップを構成した際には、加工速度５０ｍ／ｓｅｃを下回る工具自体の強度不足による折損や、被削材との切削速度が他の部分よりも遅い、スラスト荷重がかかる内周部に擦り摩耗が発生することもある。
【０００６】
このため、強度が有り高速加工ができる工具が望まれている。
本発明においては、ドリルのような切削時に外周部と内周部との切削速度差が避けられない切削工具において、従来よりも切削速度範囲が広く工具寿命が長い工具を提供することを目的とする。
【０００７】
【課題を解決するための手段】
本発明の請求項１に記載のドリル用切削インサートは、切刃が少なくとも２種類の基材で構成され、ドリルの回転軸に対して、径方向の外周側に、径方向の内周側の基材よりも、耐摩耗性の高い基材を備える１枚刃のドリル用切削インサートである。
【０００８】
かかる発明において、切削インサートの他の部分よりも、被削材に対する切削速度が高い外周部に、耐磨耗性の高い材料を備えることにより、高速切削による外周部の磨耗を抑制でき、好ましい。
また、スラスト荷重のかかるドリル中心部は切削速度がゼロに近く切削抵抗が大きく掛かるが、高強度な材料で支えることになるので強度面で有利であるし、外周部に比べて高速にならないので高強度の材料で十分である。このような材料は、例えばハイスである。
それぞれの基材は、ロー付けや一体焼成など適切な方法で接合をすることができる。
【０００９】
本発明の請求項２に記載のドリル用切削インサートは、前記ドリルの前記回転軸に対して、外周側には超硬合金からなる第１外刃部材を、内周側にはハイスからなる内刃部材を備える請求項１に記載のドリル用切削インサートである。
【００１０】
かかる発明において、切削インサートの外周部に耐磨耗性が高い、超硬合金を備えることにより、容易に高速切削による外周部の磨耗を抑制するため、好ましい。
また、切削インサートの内周部に強度が高い、ハイスを備えることにより、容易に低速切削による内周部の磨耗を抑制するため、好ましい。ハイスとは、高速度工具鋼（Ｈｉｇｈ  Ｓｐｅｅｄ  Ｓｔｅｅｌ）のことを指す。
【００１１】
本発明の請求項３に記載のドリル用切削インサートは、前記ドリルの前記回転軸に対して、前記第１外刃部材の外周側にサーメットからなる第２外刃部材を備える請求項２に記載のドリル用切削インサートである。
【００１２】
かかる発明において、第１外刃部材のさらに外周側にサーメットからなる第２外刃部材を備えることにより、高速切削時における耐磨耗性をさらに向上させるため、好ましい。また、外周部と内周部の切削速度が大きく異なる、大型ドリルにおいては効果が高い。
【００１３】
本発明の請求項４に記載のドリル用切削インサートは、前記第１外刃部材が内刃部材にロー付けにより接合されている請求項１〜３のいずれかに記載のドリル用切削インサートである。
【００１４】
かかる発明において、第１外刃部材と内刃部材をロー付けにより、接合することで、耐熱性に優れた切削インサートを、生産性を良く、しかも容易に接合を行なうため、好ましい。
【００１５】
本発明の請求項５に記載のドリル用切削インサートは、ニックの部分で、前記第１外刃部材と前記内刃部材が接合されている請求項１〜４のいずれかに記載のドリル用切削インサートである。
【００１６】
かかる発明において、切りくずを分断するために設けられるニックの部分で、第１外刃部材と内刃部材を接合することにより、接合とニックの形成とを同時に行なうため、加工が容易であるため、好ましい。また、第１外刃部材がロー付けによって接合されている場合は、ロウ材が切削点から離れているので切削熱は切削油等によって持ち去られ、ロー材に熱が掛かりにくい効果がある。
【００１７】
本発明の請求項６に記載のドリル用切削インサートは、表面に被覆層を備える請求項１〜５のいずれかに記載のドリル用切削インサートである。
かかる発明において、切削インサートの表面に被覆層を備えることにより、耐磨耗性がより高く、ドリルの工具寿命が長くなるため、好ましい。
【００１８】
本発明の請求項７に記載のドリルユニットは、請求項１〜６のいずれかに記載のドリル用切削インサートとホルダとを備えるドリルユニットである。
【００１９】
かかる発明において、本発明のドリル用切削インサートを備えているため、切削時の外周部および内周部の切削速度の差による磨耗が抑制されるため、好ましい。
【００２０】
【発明の実施の形態】
以下に、本発明の実施の形態を図１〜３によって説明する。
【００２１】
（内刃部材の製造方法）
ハイス（ＪＩＳ  Ｇ  ４４０３）を所定の大きさに切断し、研磨することにより、厚さ４．８ｍｍ、幅３０ｍｍの内刃部材を得た。
【００２２】
（第１外刃部材の製造方法）
超硬合金（ＪＩＳ  Ｂ  ４０５３、重量比でＷＣ：ＴｉＣ：ＴａＣ：Ｃｏ＝８９：２：１：８）を所定の大きさに切断し、研磨することにより、厚さ４．８ｍｍの第１外刃部材を得た。
【００２３】
（第２外刃部材の製造方法）
サーメット（重量比でＴｉＣ：ＴｉＮ：ＷＣ：ＮｂＣ：Ｍｏ２Ｃ：Ｎｉ：Ｃｏ＝３０：３０：９：９：８：７：７）を所定の大きさに切断し、研磨することにより、第２外刃部材を得た。
【００２４】
（ドリル用切削インサートの製造方法）
実施例１
図１において、内刃部材１に第１外刃部材２とを銀―銅系ロー材によって、接合した。（但し、ロウ材を規定するものではない。）この時、内刃部材１と第１外刃部材２との間に、幅０．５ｍｍのニック３が形成されるようにした。その後、ダイヤ砥石にて研磨し、ブレーカー４を形成した。
さらに、ＰＶＤ法によって、ＴｉＣＮの被膜層を厚さ２μｍ形成し、切削インサート１０とした。
【００２５】
実施例２
図２において、内刃部材１と第１外刃部材２との接合面を階段状となるようにし、内刃部材１と第１外刃部材２とを銀―銅系ロー材によって、接合した。この時、内刃部材１と第１外刃部材２との間は幅が０．５ｍｍ持たせてあり、ニック３の役割をする。その後、ダイヤ砥石にて研磨し、ブレーカー４を形成した。
さらに、ＰＶＤ法によって、ＴｉＣＮの被膜層を厚さ２μｍ形成し、切削インサートとした。
【００２６】
実施例３
図３において、内刃部材１に第１外刃部材２とを銀―銅系ロー材によって、接合した。また、内刃部材１に第２外刃部材５とを銀―銅系ロー材によって、接合した。
この時、内刃部材１と第１外刃部材２との間に、幅０．５ｍｍのニック３が形成されるようにした。その後、ダイヤ砥石にて研磨し、ブレーカー４を形成した。
さらに、ＰＶＤ法によって、ＴｉＣＮの被膜層を厚さ２μｍ形成し、切削インサートとした。
【００２７】
比較例１
超硬合金（第１外刃部材の製造方法におけるものと同様）を所定の大きさに切断し、研磨することによって、基材を得た。
この基材に、ＰＶＤ法によって、、ＴｉＣＮの被膜層を厚さ厚さ２μｍ形成し、切削インサートとした。
【００２８】
比較例２
ハイス（内刃部材の製造方法におけるものと同様）を所定の大きさに切断し、研磨することによって、基材を得た。
この基材に、ＰＶＤ法によって、、ＴｉＣＮの被膜層を厚さ厚さ２μｍ形成し、切削インサートとした。
【００２９】
（切削試験）
作製した切削インサートを、以下の条件および表１の条件によって、行なった切削試験を結果を表１に示す。
被削材：ＳＣＭ４２０
切削油：水溶性切削油
ドリル先端角：１３２°
【００３０】
表１
2004291144.tif 000003
【００３１】
表１において、実施例１に比べ、実施例２は接着面積を増やすことによりロー付け強度が向上させるには有効な方策である。実施例３になると、外側の切れ刃の磨耗が実施例２よりもさらに少なく、より好ましい。今回のテストでは両者のロー付け方法で十分に切削可能であったが、被削材や切削条件等によって適切なロー付部の形状を選択することが可能である。
比較例１である、基材が超硬合金で形成されている切削インサートは、切削送りを挙げると折損の可能性が有った。また、比較例２である、基材がハイスで形成されている切削インサートは、高速時に磨耗が大きかった。一方、超硬とハイスとをロー付けしたチップは超硬とハイスのそれぞれの利点を併せ持つ為、高速高送りの高能率加工が可能となった。
【００３２】
なお、本発明は以下の実施の形態によって限定されるものではなく、本発明の範囲内で構成および製造方法は、適宜選択可能である。
たとえば、ロー付け方法はこの２例に留まらず、ロー付け強度が十分になるように形状を工夫することも可能である。
【００３３】
【発明の効果】
本発明においては、従来からの基材が単一の材料のドリル用切削インサートに比べると、高速高送りの高能率加工が可能である、ドリル用切削インサートが提供できる。
【図面の簡単な説明】
【図１】本発明の１例におけるドリル用切削インサートの正面図である。
【図２】本発明に他の１例におけるドリル用切削インサートの正面図である。
【図３】本発明に他の１例におけるドリル用切削インサートの正面図である。
【符号の説明】
１        内刃部材
２        第１外刃部材
３        ニック
４        ブレーカ
５        第２外刃部材
【図１】
2004291144.tif 000004
【図２】
2004291144.tif 000005
【図３】
2004291144.tif 000006